(57)【要約】  （Ａ）２個以上のアルケニル基を有し、アルケニル基含有量が０．００１〜０．０４ｍｏｌ／１００ｇで、２５℃での３０質量％トルエン希釈粘度で０．０１〜７０Ｐａ・ｓのポリオルガノシロキサン（Ｂ）ケイ素原子に結合した水素原子を３個以上有するオルガノハイドロジェンポリシロキサン（Ｃ）式（２）のポリオルガノシロキサン2018190012.tif 000048（Ｒ2は炭素数１〜２０のアルキル基等であり、ｃは２以上、ｄは１以上、ｅは０以上、ｆは０以上の整数、２５℃の粘度が０．００１〜４Ｐａ・ｓ。）（Ｄ）白金族金属系触媒を含む付加反応硬化型の剥離紙又は剥離フィルム製造用シリコーン組成物を提供する。
2018190012.tif 000002
【特許請求の範囲】
【請求項１】
（Ａ）１分子中に少なくとも２個のアルケニル基を有し、アルケニル基含有量が０．００１〜０．０４ｍｏｌ／１００ｇで、２５℃での３０質量％トルエン希釈粘度で０．０１〜７０Ｐａ・ｓのポリオルガノシロキサン：１００質量部
（Ｂ）１分子中にケイ素原子に結合した水素原子を少なくとも３個有し、下記平均組成式（１）で示されるオルガノハイドロジェンポリシロキサン：０．１〜３０質量部
Ｒ1aＨbＳｉＯ(4-a-b)/2      （１）
（式中、Ｒ1は脂肪族不飽和結合を含有しない一価有機基であり、ａは０．１〜２、ｂは０．１〜２．９で、ａ＋ｂは１〜３．０の正数であり、１分子中に３個以上のＳｉＨ基を有し、２５℃の粘度が０．００５〜１０Ｐａ・ｓの範囲に入るように選ばれる。）
（Ｃ）下記一般式（２）で表されるポリオルガノシロキサン：１〜３０質量部
【化１】
2018190012.tif 000047
（式中、Ｒ2は、同一又は異なってもよい、炭素数１〜２０の非置換又は置換のアルキル基、炭素数６〜２０の非置換又は置換のアリール基、炭素数７〜２０の非置換又は置換のアラルキル基、又は水酸基もしくは炭素数１〜３のアルコキシ基であり、ｃは２以上、ｄは１以上、ｅは０以上、ｆは０以上の整数で、ｃ＋ｄ＋ｅ＋ｆは２５℃の粘度が０．００１〜４Ｐａ・ｓの範囲に入るように選ばれる。）
（Ｄ）白金族金属系触媒：触媒量
を含む付加反応硬化型の剥離紙又は剥離フィルム製造用シリコーン組成物。
【請求項２】
一般式（２）において、ｃ＋ｄ＋ｅ＋ｆが、２５℃の粘度が０．００８〜１Ｐａ・ｓの範囲に入るように選ばれる請求項１記載の剥離紙又は剥離フィルム製造用シリコーン組成物。
【請求項３】
一般式（２）において、ｃ＋ｄ＋ｅ＋ｆが、２５℃の粘度が０．０１５〜０．５Ｐａ・ｓの範囲に入るように選ばれる請求項２記載の剥離紙又は剥離フィルム製造用シリコーン組成物。
【請求項４】
一般式（２）において、Ｒ2が同一又は異なってもよい炭素数１〜２０の非置換又は置換のアルキル基である請求項１〜３のいずれか１項記載の剥離紙又は剥離フィルム製造用シリコーン組成物。
【請求項５】
更に、（Ｅ）有機溶剤を含む請求項１〜４のいずれか１項記載の剥離紙又は剥離フィルム製造用シリコーン組成物。
【請求項６】
紙基材又はフィルム基材上に、請求項１〜５のいずれか１項記載のシリコーン組成物の硬化物が形成されてなる剥離紙又は剥離フィルム。
【発明の詳細な説明】
【技術分野】
【０００１】
本発明は、剥離紙又は剥離フィルム製造用シリコーン組成物、及び該シリコーン組成物を用いて得られる剥離紙又は剥離フィルムに関する。
【背景技術】
【０００２】
剥離紙や剥離フィルムとして、紙やプラスチックフィルム等の基材の表面にシリコーン系剥離剤が塗布され、架橋反応によって硬化皮膜を形成させて、接着性ないし粘着性物質に対する剥離剤皮膜を用いることが知られている。【０００３】
剥離紙及び剥離フィルムの用途には、両面粘着テープや表裏両面を粘着面とした粘着剤層からなる芯なし粘着シート等のような、粘着剤層の両側に保護用セパレーターを必要とする製品があり、これらの製品は工業用に需要の伸びが見込まれている。このタイプの製品では、取扱い上の利便性を高める目的で、粘着剤層の両側で剥離力の差をつけることが必要となる。また、剥離速度により剥離力が変化することが一般的であり、剥離速度によっては剥離力の差がなくなり剥離不良となることがあるので、剥離速度依存性を制御することが求められる。【０００４】
剥離力の差及び剥離速度依存性を制御する役割は、一般的にセパレーターが担うが、最近の傾向として、広範な粘着剤種に対し、より正確に剥離力の差及び剥離速度依存性を制御することが求められるようになってきた。従来から、低速剥離速度域の剥離力を小さくするためにビニル基含有量が低いポリオルガノシロキサンをベースとして使用することが知られているが、この場合、高速剥離速度域での剥離力は極度に大きくなってしまう。ビニル基含有量が高いポリオルガノシロキサンをベースとして使用した場合、高速剥離速度域での剥離力は小さくすることができるものの、低速剥離速度域の剥離力が大きくなる。このように、低速剥離速度域と高速剥離速度域の剥離抵抗を同時に小さくすることは困難であった。【０００５】
低速剥離速度域と高速剥離速度域の剥離力をともに小さくする方法として、アルケニル基含有ポリオルガノシロキサンとして、ビニル基含有量が高くかつフェニル基を含有するポリオルガノシロキサンと、ビニル基含有量が低いポリオルガノシロキサンとを併用する方法（特開平２−１８７４６６号公報）、ビニル基含有量が高いポリオルガノシロキサンと特定のモル比のポリジオルガノハイドロジェンシロキサンを使用し、さらに水酸基を有するポリオルガノシロキサンを配合する方法（特開平６−９３１８３号公報）が知られている。【０００６】
しかし、これらの方法では、上述のような高速剥離速度域の剥離力をある程度小さくすることができるものの十分ではなく、低速剥離速度域の剥離力も十分に小さくすることができるとは言えなかった。特に、後者の方法では、水酸基を有するポリオルガノシロキサンによりシリコーンの移行量が増加し、残留接着率が極端に低下してしまうことがあった。そのため、いずれの方法も実用的ではなかった。【０００７】
また、アリール基含有のポリオルガノシロキサンを併用し、低速剥離速度域と高速剥離速度域の剥離力を同時に小さくする方法として、付加反応型の剥離用組成物に、非反応性のアリール基含有ポリオルガノシロキサンを配合する方法（特開昭６０−１３３０５１号公報）、末端に水酸基を有し、かつアリール基を含有するポリオルガノシロキサンを配合する方法（特開平３−９３８５８号公報）、水酸基を有する高分子量のポリジメチルシロキサンと、水酸基を有し、かつアリール基を有するポリオルガノシロキサンを併用する方法（特開平８−２１７９８０号公報）が知られている。【０００８】
しかしながら、これらのアリール基含有ポリオルガノシロキサンを使用する方法では、高速剥離速度域の剥離力を小さくする効果は確認できるものの、シリコーンの移行量が増加してしまい、残留接着率の低下を抑えることが困難であった。また、特開平８−２１７９８０号公報に記載された方法でもシリコーンの移行量の増加と残留接着率の低下が確認された。そのため、これらの方法も実用的ではなかった。【０００９】
このように、従来は、水酸基を有する、又は有しないアリール基含有のポリオルガノシロキサンを使用すること、又は水酸基を有する高分子量のポリジメチルシロキサンを併用する方法にて残留接着率低下の抑制を検討してきた。しかしながら、これらの方法ではシリコーンの移行を抑制できず、残留接着率が低下してしまうのが現状である。【００１０】
また、アリール基含有ポリオルガノシロキサンのように炭化水素の含有率が高いポリオルガノシロキサンを配合する場合、剥離剤組成物との相溶性が悪くなり、ポリエステルフィルムやポリプロピレンフィルム等のプラスチックフィルムに対する密着性が乏しくなる傾向にある。そのため、密着性悪化の抑制も同時に求められている。
【先行技術文献】
【特許文献】
【００１１】
【特許文献１】特開平２−１８７４６６号公報
【特許文献２】特開平６−９３１８３号公報
【特許文献３】特開昭６０−１３３０５１号公報
【特許文献４】特開平３−９３８５８号公報
【特許文献５】特開平８−２１７９８０号公報
【特許文献６】特開２００３−１９２８９７号公報
【発明の概要】
【発明が解決しようとする課題】
【００１２】
本発明は、上記事情に鑑みなされたもので、残留接着率の低下やシリコーンの移行量増加を抑制しつつ、基材との密着性に悪影響を与えず、低速及び高速剥離の際の剥離力を小さくすることが可能な剥離紙又は剥離フィルム製造用シリコーン組成物、及び剥離紙又は剥離フィルムを提供することを目的とする。
【課題を解決するための手段】
【００１３】
本発明者は、上記目的を達成するために鋭意検討を行った結果、従来の剥離フィルム製造用のシリコーン組成物に、２５℃の粘度が０．００１〜４Ｐａ・ｓのアルケニル基等の脂肪族不飽和基を含有しないポリオルガノシロキサンを必須成分として配合することにより、残留接着率の低下やシリコーンの移行量増加を抑制しつつ、基材との密着性に悪影響を与えることなく低速及び高速剥離の際の剥離力を小さくすることが可能な剥離紙又は剥離フィルム製造用シリコーン組成物を提供することが可能であることを見出した。【００１４】
従って、本発明は、下記に示す剥離紙又は剥離フィルム製造用シリコーン組成物、及び該シリコーン組成物を用いて得られる剥離紙又は剥離フィルムを提供する。
〔１〕
（Ａ）１分子中に少なくとも２個のアルケニル基を有し、アルケニル基含有量が０．００１〜０．０４ｍｏｌ／１００ｇで、２５℃での３０質量％トルエン希釈粘度で０．０１〜７０Ｐａ・ｓのポリオルガノシロキサン：１００質量部
（Ｂ）１分子中にケイ素原子に結合した水素原子を少なくとも３個有し、下記平均組成式（１）で示されるオルガノハイドロジェンポリシロキサン：０．１〜３０質量部
Ｒ1aＨbＳｉＯ(4-a-b)/2      （１）
（式中、Ｒ1は脂肪族不飽和結合を含有しない一価有機基であり、ａは０．１〜２、ｂは０．１〜２．９で、ａ＋ｂは１〜３．０の正数であり、１分子中に３個以上のＳｉＨ基を有し、２５℃の粘度が０．００５〜１０Ｐａ・ｓの範囲に入るように選ばれる。）
（Ｃ）下記一般式（２）で表されるポリオルガノシロキサン：１〜３０質量部
【化１】
2018190012.tif 000003
（式中、Ｒ2は、同一又は異なってもよい、炭素数１〜２０の非置換又は置換のアルキル基、炭素数６〜２０の非置換又は置換のアリール基、炭素数７〜２０の非置換又は置換のアラルキル基、又は水酸基もしくは炭素数１〜３のアルコキシ基であり、ｃは２以上、ｄは１以上、ｅは０以上、ｆは０以上の整数で、ｃ＋ｄ＋ｅ＋ｆは２５℃の粘度が０．００１〜４Ｐａ・ｓの範囲に入るように選ばれる。）
（Ｄ）白金族金属系触媒：触媒量
を含む付加反応硬化型の剥離紙又は剥離フィルム製造用シリコーン組成物。
〔２〕
一般式（２）において、ｃ＋ｄ＋ｅ＋ｆが、２５℃の粘度が０．００８〜１Ｐａ・ｓの範囲に入るように選ばれる〔１〕記載の剥離紙又は剥離フィルム製造用シリコーン組成物。
〔３〕
一般式（２）において、ｃ＋ｄ＋ｅ＋ｆが、２５℃の粘度が０．０１５〜０．５Ｐａ・ｓの範囲に入るように選ばれる〔２〕記載の剥離紙又は剥離フィルム製造用シリコーン組成物。
〔４〕
一般式（２）において、Ｒ2が同一又は異なってもよい炭素数１〜２０の非置換又は置換のアルキル基である〔１〕〜〔３〕のいずれかに記載の剥離紙又は剥離フィルム製造用シリコーン組成物。
〔５〕
更に、（Ｅ）有機溶剤を含む〔１〕〜〔４〕のいずれかに記載の剥離紙又は剥離フィルム製造用シリコーン組成物。
〔６〕
紙基材又はフィルム基材上に、〔１〕〜〔５〕のいずれかに記載のシリコーン組成物の硬化物が形成されてなる剥離紙又は剥離フィルム。
【発明の効果】
【００１５】
本発明のシリコーン組成物を用いて得られた剥離紙又は剥離フィルムは、残留接着率の低下やシリコーンの移行量の増加を抑制しつつ、密着性に悪影響を与えることなく低速及び高速剥離の際の剥離力を小さくすることが可能である。
【発明を実施するための形態】
【００１６】
以下、本発明についてより詳細に説明する。
本発明の剥離紙又は剥離フィルム製造用シリコーン組成物（以下、シリコーン組成物と略すこともある。）は、付加反応硬化型ポリオルガノシロキサンを含み、具体的には、下記（Ａ）〜（Ｄ）成分、及び必要により下記（Ｅ）成分を含む組成物であり、付加反応によって硬化するものである。
【００１７】
［（Ａ）成分］
（Ａ）成分は、１分子中に少なくとも２個のアルケニル基を有し、アルケニル基含有量が０．００１〜０．０４ｍｏｌ／１００ｇで、２５℃での３０質量％トルエン希釈粘度で０．０１〜７０Ｐａ・ｓのポリオルガノシロキサンであり、下記一般式（３）で表されることが好ましい。
【００１８】
【化２】
2018190012.tif 000004
【００１９】
上記式（３）中、Ｒ3は同一又は異なってもよい、脂肪族不飽和結合を有しない炭素数１〜２０の非置換又は置換の１価炭化水素基、又は炭素数２〜１２の酸素原子を介してもよいアルケニル基から選択される基であり、Ｒ3の少なくとも２個はアルケニル基である。
【００２０】
上記脂肪族不飽和結合を有しない炭素数１〜２０の１価炭化水素基として、具体的には、メチル基、エチル基、プロピル基、ブチル基等の好ましくは炭素数１〜６のアルキル基、シクロヘキシル基等の好ましくは炭素数５〜８のシクロアルキル基、フェニル基、トリル基等の好ましくは炭素数６〜１０のアリール基、ベンジル基等の好ましくは炭素数７〜１０のアラルキル基、又はこれらの基の炭素原子に結合している水素原子の一部又は全部をヒドロキシ基、アルコキシ基、ポリエーテル基、アルコキシアルキル基、エポキシ基、ハロゲン原子等で置換したヒドロキシプロピル基、１−クロロプロピル基、３，３，３−トリフルオロプロピル基等から選択される炭素数１〜１０の１価炭化水素基が挙げられるが、特に剥離性の観点からアルキル基、アリール基であることが好ましく、更にメチル基、エチル基、プロピル基、フェニル基がより好ましい。
【００２１】
炭素数２〜１２の酸素原子を介してもよいアルケニル基としては、−（ＣＨ2）n−ＣＨ＝ＣＨ2（ｎは０又は１〜１０の整数）で表される基であることが好ましく、具体的には、ビニル基、プロペニル基、ブテニル基、ヘキセニル基、オクテニル基、デセニル基が挙げられる。これらの中でもビニル基が好ましい。
【００２２】
（Ａ）成分のポリオルガノシロキサンの１分子中のアルケニル基は２個以上であり、２個未満では硬化後も未架橋分子が残る可能性が高く、硬化性が低下する。（Ａ）ポリオルガノシロキサン１００ｇあたりのアルケニル基含有量として、０．００１〜０．０４モルが好ましく、０．００２〜０．０２モルがより好ましい。この含有量が０．００１モル未満では硬化性が低下する場合があり、０．０４モルを超えると低速剥離速度域における剥離力が大きくなる場合がある。
【００２３】
また、（Ａ）成分の２５℃における粘度は、３０質量％トルエン溶液で０．０１〜７０Ｐａ・ｓであり、３０質量％トルエン溶液で０．０１〜５０Ｐａ・ｓであることが好ましい。０．０１Ｐａ・ｓ未満では組成物としたときの塗工性が十分ではなく、７０Ｐａ・ｓを超えると作業性が低下する。なお、粘度は、回転粘度計により測定することができる（以下同じ）。
【００２４】
上記式（３）中のｇ、ｈ、ｉ、ｊは、上記粘度の範囲とする整数から選ばれるが、特に、ｇは２以上、好ましくは２〜３００の整数、ｈは１００以上、好ましくは２００〜２０，０００の整数、ｉは０以上、好ましくは０〜１００の整数、ｊは０以上、好ましくは０〜１００の整数で、１５０≦ｇ＋ｈ＋ｉ＋ｊ≦２０，０００であり、好ましくは２００≦ｇ＋ｈ＋ｉ＋ｊ≦１５，０００である。
【００２５】
（Ａ）成分の具体的な例としては、以下のものが挙げられるが、これらに限定されない。なお、下記式中のＭｅ、Ｖｉ、Ｐｈはそれぞれメチル基、ビニル基、フェニル基を表す。
【００２６】
【化３】
2018190012.tif 000005
（１５０≦ｋ１≦２，５００）
【化４】
2018190012.tif 000006
（１５０≦ｋ２≦１０，０００）
【化５】
2018190012.tif 000007
（１５０≦ｋ３≦１９，０００、２≦ｋ４≦５００）
【化６】
2018190012.tif 000008
（１５０≦ｋ５≦１９，０００、１≦ｋ６≦５００）
【化７】
2018190012.tif 000009
（１５０≦ｋ７≦１９，０００、１≦ｋ８≦５００、１≦ｋ９≦５００）
【化８】
2018190012.tif 000010
（１５０≦ｋ１０≦５，０００、０≦ｋ１１≦５，０００、０≦ｋ１２≦５００、０≦ｋ１３≦１００）
【化９】
2018190012.tif 000011
（１５０≦ｋ１４≦５，０００、０≦ｋ１５≦５，０００、０≦ｋ１６≦５００、０≦ｋ１７≦５００、０≦ｋ１８≦５００、０≦ｋ１９≦１００、０≦ｋ２０≦１００）
【００２７】
［（Ｂ）成分］
（Ｂ）成分のオルガノハイドロジェンポリシロキサンは、１分子中にケイ素原子に結合した水素原子（以下、「ＳｉＨ基」ともいう）を少なくとも３個有し、このＳｉＨ基と（Ａ）成分中のアルケニル基とが付加反応して硬化皮膜が形成されるものである。かかる（Ｂ）成分としては、例えば、下記平均組成式（１）で表されるものが挙げられる。
【００２８】
Ｒ1aＨbＳｉＯ(4-a-b)/2      （１）
【００２９】
上記式（１）中、Ｒ1は脂肪族不飽和結合を有しない非置換又は置換の１価炭化水素基であり、具体的には、メチル基、エチル基、プロピル基、ブチル基等の好ましくは炭素数１〜６のアルキル基、シクロヘキシル基等の好ましくは炭素数５〜８のシクロアルキル基、フェニル基、トリル基等の好ましくは炭素数６〜１０のアリール基、ベンジル基等の好ましくは炭素数７〜１０のアラルキル基、又はこれらの基の炭素原子に結合している水素原子の一部又は全部をヒドロキシ基、アルコキシ基、ポリエーテル基、アルコキシアルキル基、エポキシ基、ハロゲン原子等で置換したヒドロキシプロピル基、１−クロロプロピル基、３，３，３−トリフルオロプロピル基等が例示される。その中でもアルキル基、アリール基が好ましく、付加反応速度向上の観点からメチル基であることが更に好ましい。
【００３０】
ａは０．１〜２、好ましくは０．２〜１．５の正数であり、ｂは０．１〜２．９、好ましくは０．２〜２の正数であり、ａ＋ｂは１〜３．０の正数であり、特に０．４〜２．７を満たす。
【００３１】
上記式（１）で表されるオルガノハイドロジェンポリシロキサンの例としては、Ｒ1ＨＳｉＯ2/2単位（Ｒ1は上記と同じ、以下同じ）、ＨＳｉＯ3/2単位、及びＲ12ＨＳｉＯ1/2単位の少なくとも１種を有し、場合により更にＲ12ＳｉＯ2/2単位、Ｒ1ＳｉＯ3/2単位、及びＲ13ＳｉＯ1/2単位の少なくとも１種を含んでなるポリマー又はコポリマーが例示されるが、Ｒ1ＨＳｉＯ2/2単位又はＲ12ＨＳｉＯ1/2単位を合計して１分子中に少なくとも２個、特に１０〜１００個有するものであることが好ましい。また、ＳｉＯ4/2単位を、本発明の効果が得られる範囲で含有してもよい。
なお、ＳｉＨ基の含有量は、ポリオルガノシロキサン中０．１〜３モル／１００ｇ、特に０．２〜２モル／１００ｇであることが好ましい。また、この（Ｂ）成分のオルガノハイドロジェンポリシロキサンの２５℃における粘度は、０．００１〜３ｍＰａ・ｓ、特に０．００５〜１．５ｍＰａ・ｓであることが好ましい。
このオルガノハイドロジェンポリシロキサンは、直鎖状、分岐状、環状のいずれであってもよく、また、それらの混合物であってもよい。
【００３２】
（Ｂ）成分の具体的な例としては、以下のものが挙げられるが、これらに限定されない。なお、下記式中のＭｅ、Ｐｈはそれぞれメチル基、フェニル基を表す。
【００３３】
【化１０】
2018190012.tif 000012
（２≦ｐ１≦１００）
【化１１】
2018190012.tif 000013
（２≦ｐ２≦１００、０≦ｐ３≦５００）
【化１２】
2018190012.tif 000014
（０≦ｐ４≦１００、０≦ｐ５≦５００）
【化１３】
2018190012.tif 000015
（２≦ｐ６≦１００、０≦ｐ７≦５００）
【化１４】
2018190012.tif 000016
（０≦ｐ８≦２００、０≦ｐ９≦２００、０≦ｐ１０≦１００、０≦ｐ１１≦１００）
【００３４】
（Ｂ）成分の配合量は、適度の架橋密度が得られる点で、（Ａ）成分１００質量部に対して０．１〜３０質量部であり、０．５〜１５質量部であることが好ましく、０．５〜１０質量部であることがより好ましい。
更に、このとき、（Ｂ）成分の配合量は、（Ａ）成分のアルケニル基１モル又は後述する剥離力コントロール剤を配合する場合は（Ａ）成分と剥離力コントロール剤との合計アルケニル基１モルに対する（Ｂ）成分中のケイ素原子に結合した水素原子のモル数が０．５〜１０の範囲となる量であることが好ましく、１．０〜５．０の範囲となる量がより好ましい。モル比が０．５より小さいと硬化性が低下する上、基材との密着が悪くなる場合があり、１０よりも大きいと重剥離化してしまう場合がある。
【００３５】
［（Ｃ）成分］
（Ｃ）成分は、２５℃での粘度が０．００１〜４Ｐａ・ｓのポリオルガノシロキサンであり、下記一般式（２）で表されることが好ましい。
【００３６】
【化１５】
2018190012.tif 000017
【００３７】
上記式（２）中、Ｒ2は同一又は異なってもよい、炭素数１〜２０の非置換又は置換のアルキル基、炭素数６〜２０の非置換又は置換のアリール基、炭素数７〜２０の非置換又は置換のアラルキル基、又は水酸基もしくは炭素数１〜３のアルコキシ基である。
【００３８】
上記炭素数１〜２０のアルキル基として、具体的には、メチル基、エチル基、プロピル基、ブチル基等の好ましくは炭素数１〜６のアルキル基、シクロヘキシル基等の好ましくは炭素数５〜８のシクロアルキル基、又はこれらの基の炭素原子に結合している水素原子の一部又は全部をヒドロキシ基、アルコキシ基、ポリエーテル基、アルコキシアルキル基、エポキシ基、ハロゲン原子等で置換したヒドロキシプロピル基、１−クロロプロピル基、３，３，３−トリフルオロプロピル基等から選択される炭素数１〜１０のアルキル基が挙げられるが、特に剥離性の観点から、アルキル基が好ましく、とりわけメチル基、エチル基、プロピル基がより好ましい。
【００３９】
更に、Ｒ2としては、上記フェニル基、トリル基等の好ましくは炭素数６〜１０のアリール基、ベンジル基等の好ましくは炭素数７〜１０のアラルキル基、又はこれらの基の炭素原子に結合している水素原子の一部又は全部をヒドロキシ基、アルコキシ基、ポリエーテル基、アルコキシアルキル基、エポキシ基、ハロゲン原子等で置換したものが挙げられるが、特に剥離性の観点からフェニル基がより好ましい。
【００４０】
また、（Ｃ）成分の２５℃における粘度は０．００１〜４Ｐａ・ｓであり、０．００８〜１Ｐａ・ｓであることが好ましく、０．０１５〜０．５Ｐａ・ｓであることが特に好ましい。粘度が０．００１Ｐａ・ｓ未満では加熱条件下で（Ｃ）成分が揮発し、剥離力が安定しない場合がある。粘度が４Ｐａ・ｓを超えると、シリコーンの移行量増加につながり残留接着率が低下する場合がある。
【００４１】
（Ｃ）成分の常圧での沸点が２２０℃以上であることが好ましい。常圧での沸点が２２０℃未満では、剥離力が安定せず、経時で変化する場合がある。
【００４２】
上記式（２）中のｃ、ｄ、ｅ、ｆは、上記粘度の範囲とする整数から選ばれるが、特に、ｃは２以上、好ましくは２〜３０の整数、ｄは１以上、好ましくは１〜５００の整数、ｅは０以上、好ましくは０〜１０の整数、ｆは０以上、好ましくは０〜１０の整数で、３≦ｃ＋ｄ＋ｅ＋ｆ≦５００であり、好ましくは４≦ｃ＋ｄ＋ｅ＋ｆ≦２００である。
【００４３】
（Ｃ）成分の具体的な例としては、以下のものが挙げられるが、これらに限定されない。なお、下記式中のＭｅ、Ｅｔ、Ｐｈはそれぞれメチル基、エチル基、フェニル基を表す。
【００４４】
【化１６】
2018190012.tif 000018
（２≦ｍ１≦３５０）
【化１７】
2018190012.tif 000019
（１≦ｍ２≦３５０）
【化１８】
2018190012.tif 000020
（２≦ｍ３≦３５０）
【化１９】
2018190012.tif 000021
（２≦ｍ４≦３５０）
【化２０】
2018190012.tif 000022
（２≦ｍ５≦３５０、１≦ｍ６≦８０）
【化２１】
2018190012.tif 000023
（１≦ｍ７≦３５０、１≦ｍ８≦８０）
【化２２】
2018190012.tif 000024
（２≦ｍ９≦３５０、１≦ｍ１０≦８０）
【化２３】
2018190012.tif 000025
（２≦ｍ１１≦３５０、１≦ｍ１２≦８０）
【化２４】
2018190012.tif 000026
（１≦ｍ１３≦２００、１≦ｍ１４≦２００、１≦ｍ１５≦１００、１≦ｍ１６≦３０）
【化２５】
2018190012.tif 000027
（１≦ｍ１７≦１００、１≦ｍ１８≦１００、１≦ｍ１９≦１５、１≦ｍ２０≦１５、１≦ｍ２１≦１５、０≦ｍ２２≦１０、０≦ｍ２３≦１０）
【００４５】
理論に束縛されるものではないが、剥離剤組成物に２５℃の粘度が０．００１〜４Ｐａ・ｓの脂肪族不飽和基を含有しない非反応性ポリオルガノシロキサンを配合することにより、シリコーンの移行量増加と残留接着率の低下を抑制しつつ、密着性に悪影響を与えることなく、低速剥離速度域と高速剥離速度域の剥離力を小さくすることが可能であることを見出している。
【００４６】
一般的に非反応性のポリオルガノシロキサンを配合することで、低速剥離速度域及び高速剥離速度域の剥離力が小さくなることが知られている。これは非反応性であるポリオルガノシロキサンが表面に移行することで剥離力が小さくなり、粘着剤にシリコーンが移行することで残留接着率が低下すると考えられる。例えば、アリール基を含有するポリオルガノシロキサンは炭化水素の割合が増加するため、剥離剤組成物との相溶性が悪くなり、剥離力及び残留接着率の低下はより顕著となる。またこの場合、上記ポリオルガノシロキサンが表面に移行すると同時に皮膜と基材の界面にも移行し、基材との密着性の悪化につながる。移行を抑えるためには、ポリオルガノシロキサンに反応性基を導入することが有効である。しかし、ヒドロシリル化反応性基を導入した場合は皮膜中に完全に取り込まれてしまうため、シリコーンの移行は抑えられるが剥離力を小さくする効果も小さくなる。他の官能基として水酸基を導入した場合、水酸基はヒドロシリル化反応性基と比較して反応性に乏しいため、剥離剤のように低温短時間の硬化条件ではシリコーンの移行を防ぐことはできない。
【００４７】
ポリオルガノシロキサンの高分子量化もシリコーンの移行を抑えるには有用な手段ではあるが、高分子量化したポリオルガノシロキサンも本質的には硬化皮膜との相溶性が悪いため、シリコーンが移行し残留接着率の低下につながる。
【００４８】
本発明の、２５℃の粘度が０．００１〜４Ｐａ・ｓのポリオルガノシロキサンを配合した場合、低分子量であるため硬化皮膜との相溶性が良好であるため、硬化皮膜中に留まることができると推測できる。その結果、剥離力は小さくなるもののシリコーンの移行が抑制され、残留接着率の向上につながったと考えられる。また、硬化皮膜との相溶性が良いため、硬化皮膜と基材間への移行が抑えられ密着性が悪化しないと考えられる。
【００４９】
［（Ｄ）成分］
（Ｄ）白金族金属系触媒（付加反応用触媒）は、（Ａ）成分と（Ｂ）成分との架橋反応を促進し、硬化皮膜を形成するために用いられる。かかる付加反応用触媒としては、例えば、白金、白金黒、塩化白金酸、塩化白金酸の各種オレフィン又はビニルシロキサンとの錯体、塩化白金酸−アルコール配位化合物、ロジウム、ロジウム−オレフィンコンプレックス等が挙げられる。これらは１種単独で又は２種以上を適宜組み合わせて用いることができる。
【００５０】
上記付加反応用触媒は、（Ａ）成分及び（Ｂ）成分の合計質量に対し、白金族金属の量として１０〜１，０００ｐｐｍ（質量比）配合することが十分な硬化皮膜を形成する上で好ましく、前記成分の反応性又は所望の硬化速度に応じて適宜増減させることができる。
【００５１】
［（Ｅ）成分］
本発明のシリコーン組成物には、（Ｅ）有機溶剤を配合することができる。
本発明のシリコーン組成物は、上記（Ａ）〜（Ｄ）成分の所定量を配合することによって得られる無溶媒型の組成物とすることもできるが、必要により有機溶剤で希釈した溶剤型組成物として使用することも可能である。有機溶剤で組成物を希釈することで、塗工作業性の改善、塗工皮膜の厚さや表面の仕上がり状態など塗工皮膜状態の改善など実用上の利点が得られる。
【００５２】
使用可能な（Ｅ）有機溶剤としては、トルエン、キシレン等の芳香族炭化水素系化合物、ヘキサン、ヘプタン、イソパラフィン等の脂肪族炭化水素系化合物、アセトン、メチルエチルケトン、メチルイソブチルケトン等のケトン化合物、酢酸エチル、酢酸ブチル等のエステル化合物、ジイソプロピルエーテル、１，４−ジオキサン等のエーテル化合物が挙げられるが、シリコーンを溶解させることができる化合物であればいずれのものでもよい。これらは１種単独で又は２種以上を適宜組み合わせて用いることができる。
【００５３】
（Ｅ）成分は任意成分であり、その配合量は任意量とすることができる。即ち、０質量部でもよい。有機溶剤による危険性や安全性の低下が好ましくない場合は、当該（Ｅ）成分を配合せず、無溶剤型の剥離紙又は剥離フィルム製造用シリコーン組成物とすることも可能である。（Ｅ）成分を配合する場合の配合量は、上記（Ａ）成分１００質量部に対して１００〜２０，０００質量部が好ましく、２００〜１０，０００質量部がより好ましい。（Ｅ）成分の配合量が１００質量部未満では希釈による利点が得られない場合があり、２０，０００質量部を超えても効果の向上はあまり望めない。
【００５４】
本発明のシリコーン組成物は、上記（Ａ）〜（Ｅ）成分の所定量を配合することによって得られるが、その他の任意成分を必要に応じて本発明の目的、効果を損なわない範囲で添加することができる。シリコーン系剥離剤組成物に通常使用されるものとして公知のものを通常の配合量で添加することができる。
【００５５】
その他の任意成分としては、剥離力コントロール剤が挙げられる。本成分は、処理浴中に残存するＳｉＨ基を減少させ剥離力を軽くする、又は架橋密度を高め密着性を向上する目的で用いられる。この目的には、１分子中に少なくとも２個のアルケニル基を有し、アルケニル基含有量が（Ａ）成分のアルケニル基含有量の５〜１，０００倍に相当する量で、２５℃での粘度が１Ｐａ・ｓ未満又は３０質量％トルエン希釈粘度で０．１Ｐａ・ｓ未満の化合物が用いられる。
【００５６】
剥離力コントロール剤を配合する場合、その配合量は、（Ａ）成分１００質量部に対して０．１〜２０質量部であり、より好ましくは０．１〜１５質量部である。上記範囲で目的とする剥離力を調整することができる。
【００５７】
剥離力コントロール剤の具体例としては、以下のものが挙げられるが、これらに限定されない。なお、下記式中のＭｅ、Ｖｉはそれぞれメチル基、ビニル基を表す。
【００５８】
【化２６】
2018190012.tif 000028
【化２７】
2018190012.tif 000029
【化２８】
2018190012.tif 000030
【化２９】
2018190012.tif 000031
【化３０】
2018190012.tif 000032
【化３１】
2018190012.tif 000033
【化３２】
2018190012.tif 000034
【化３３】
2018190012.tif 000035
（０≦ｎ１≦１００）
【化３４】
2018190012.tif 000036
（０≦ｎ２≦１００、０≦ｎ３≦１００、０≦ｎ２＋ｎ３≦１００）
【化３５】
2018190012.tif 000037
（０≦ｎ４≦１００）
【化３６】
2018190012.tif 000038
（０≦ｎ５≦１００、０≦ｎ６≦１００、０≦ｎ７≦１００、０≦ｎ８≦３０）
【化３７】
2018190012.tif 000039
（０≦ｎ９≦１００、０≦ｎ１０≦１００、０≦ｎ１１≦１００、０≦ｎ１２≦１００、０≦ｎ１３≦１００、０≦ｎ１４≦３０、０≦ｎ１５≦３０）
【００５９】
その他の任意成分としては、例えば、ポットライフ延長剤として、各種有機窒素化合物、有機リン化合物、アセチレン系化合物、オキシム化合物、有機クロロ化合物等が公知のものとして使用できる。例えば、３−メチル−１−ブチン−３−オール、３，５−ジメチル−１−ヘキシン−３−オール、３−メチル−１−ペンテン−３−オール、フェニルブチノール等のアセチレン系アルコール、３−メチル−３−１−ペンテン−１−イン、３，５−ジメチル−１−ヘキシン−３−イン等のアセチレン系化合物、これらのアセチレン系化合物とアルコキシシラン又はシロキサンあるいはハイドロジェンシランとの反応物、テトラメチルビニルシロキサン環状体等のビニルシロキサン、ベンゾトリアゾール等の有機窒素化合物及びその他の有機リン化合物、オキシム化合物、有機クロム化合物等が挙げられる。
【００６０】
ポットライフ延長剤の配合量は、良好なポットライフが得られる量であればよく、一般に（Ａ）成分１００質量部に対して０．０１〜１０質量部が好ましい。
【００６１】
更に、本発明の効果を妨げない範囲で必要に応じて、その他の任意の成分として公知の酸化防止剤、顔料、安定剤、消泡剤、密着向上剤、増粘剤、シリカ等の無機充填剤を配合することができる。
【００６２】
［調製方法］
剥離紙又は剥離フィルム製造用シリコーン組成物の調製は、（Ａ）、（Ｂ）、（Ｃ）、（Ｅ）成分及び任意成分を予め均一に混合した後、（Ｄ）成分を使用直前に添加する方法がポットライフの面で望ましい。
【００６３】
［剥離紙及び剥離フィルム］
剥離紙及び剥離フィルムは、紙基材又はフィルム基材と、この基材に形成された上記シリコーン組成物の硬化物からなる剥離層とを有するものである。剥離層は上記基材の少なくとも１面に形成されていればよく、片面でも両面でもよい。
【００６４】
基材の例としては、ポリエチレンラミネート紙、グラシン紙、上質紙、クラフト紙、クレーコート紙など各種コート紙、ユポなど合成紙、ポリエチレンフィルム、ＣＰＰやＯＰＰなどのポリプロピレンフィルム、ポリエチレンテレフタレートフィルムなどポリエステルフィルム、ポリアミドフィルム、ポリイミドフィルム、ポリ乳酸フィルム、ポリフェノールフィルム、ポリカーボネートフィルム等が挙げられる。これらの基材と剥離層の密着性を向上させるために、基材面にコロナ処理、エッチング処理、あるいはプラズマ処理したものを用いてもよい。
【００６５】
剥離紙及び剥離フィルムの製造方法は、基材の少なくとも１面、例えば、片面又は両面にシリコーン組成物を塗布する工程と、このシリコーン組成物を乾燥し、硬化させ、剥離層を形成する工程とを含む方法が挙げられる。塗布方法としては、例えば、コンマコーター、リップコーター、ロールコーター、ダイコーター、ナイフコーター、ブレードコーター、ロッドコーター、キスコーター、グラビアコーター、ワイヤーバーコーター等による塗工、スクリーン塗工、浸漬塗工、キャスト塗工等の塗工方法が挙げられる。この際、上記シリコーン組成物としては、そのまま、あるいは更に上述した希釈用の溶剤や水で上述した範囲にて希釈したものを用いることができる。塗工量は、特に制限はないが、通常は、固形分として、０．０１〜１００ｇ／ｍ2が好ましく、０．０３〜１０ｇ／ｍ2がより好ましい。乾燥する方法としては、加熱することにより揮発成分や溶剤成分を除去する方法が挙げられる。具体的には、熱風乾燥機、ＩＲ乾燥機等が挙げられる。あるいはそのまま常温で放置してもよい。硬化方法は常法が採用されるが、硬化温度は、５０〜２００℃が好ましく、７０〜１８０℃がより好ましい。硬化時間は、１〜１２０秒が好ましく、５〜９０秒がより好ましい。基材の両面に剥離層を作る場合は、基材の片面ずつ硬化皮膜の形成操作を行なうことが好ましい。
【実施例】
【００６６】
以下に、実施例及び比較例を示すが、本発明は、下記実施例に限定されるものではない。【００６７】
＜使用原料＞
［（Ａ）成分］
（Ａ−１）
（ＣＨ3）2（ＣＨ2＝ＣＨ）ＳｉＯ1/2で表されるジメチルビニルシロキサン単位０．０２モル％、（ＣＨ3）（ＣＨ2＝ＣＨ）ＳｉＯ2/2で表されるメチルビニルシロキサン単位が０．５８モル％、（ＣＨ3）2ＳｉＯ2/2で表されるジメチルシロキサン単位が９９．４モル％で構成されているポリオルガノシロキサン
３０質量％トルエン溶液の２５℃での粘度が１５Ｐａ・ｓ
アルケニル基含有量＝０．００８モル／１００ｇ
（Ａ−２）
（ＣＨ3）2（ＣＨ2＝ＣＨ）ＳｉＯ1/2で表されるジメチルビニルシロキサン単位０．０２モル％、（ＣＨ3）（ＣＨ2＝ＣＨ）ＳｉＯ2/2で表されるメチルビニルシロキサン単位が０．６３モル％、（ＣＨ3）2ＳｉＯ2/2で表されるジメチルシロキサン単位が９６．３５モル％、Ｐｈ2ＳｉＯ2/2で表されるジフェニルシロキサン単位が３．０モル％で構成されているポリオルガノシロキサン
３０質量％トルエン溶液の２５℃での粘度が１０Ｐａ・ｓ
アルケニル基含有量＝０．００８モル／１００ｇ【００６８】
［（Ｂ）成分］
（Ｂ−１）
（ＣＨ3）3ＳｉＯ1/2で表されるトリメチルシロキサン単位５モル％、（ＣＨ3）ＨＳｉＯ2/2で表されるメチルハイドロジェンシロキサン単位９５モル％からなるオルガノハイドロジェンポリシロキサン
２５℃における粘度が０．０２Ｐａ・ｓ
ＳｉＨ基含有量＝１．６モル／１００ｇ
（Ｂ−２）
（ＣＨ3）3ＳｉＯ1/2で表されるトリメチルシロキサン単位２モル％、（ＣＨ3）ＨＳｉＯ2/2で表されるメチルハイドロジェンシロキサン単位５８モル％、（ＣＨ3）2ＳｉＯ2/2で表されるジメチルシロキサン単位２０モル％、Ｐｈ2ＳｉＯ2/2で表されるジフェニルシロキサン単位２０モル％からなるオルガノハイドロジェンポリシロキサン
２５℃における粘度が０．７Ｐａ・ｓ
ＳｉＨ基含有量＝０．６４モル／１００ｇ【００６９】
［（Ｃ）成分］
（Ｃ−１）〜（Ｃ−８）
一般式（４）で表されるポリオルガノシロキサン。ｏはＣ−１〜Ｃ−８の粘度を満たす数。【００７０】
【化３８】
2018190012.tif 000040
（Ｃ−１）２５℃における粘度が０．０１Ｐａ・ｓ
（Ｃ−２）２５℃における粘度が０．０２Ｐａ・ｓ
（Ｃ−３）２５℃における粘度が０．０５Ｐａ・ｓ
（Ｃ−４）２５℃における粘度が０．１Ｐａ・ｓ
（Ｃ−５）２５℃における粘度が０．５Ｐａ・ｓ
（Ｃ−６）２５℃における粘度が１Ｐａ・ｓ
（Ｃ−７）２５℃における粘度が３Ｐａ・ｓ
（Ｃ−８）２５℃における粘度が１０Ｐａ・ｓ【００７１】
（Ｃ−９）及び（Ｃ−１１）
一般式（５）で表されるポリオルガノシロキサン。ｏ１及びｏ２は、（Ｃ−９）及び（Ｃ−１１）の粘度及びＰｈ基含有率を満たす数。【００７２】
【化３９】
2018190012.tif 000041
（Ｃ−９）Ｐｈ基含有率が５モル％、２５℃における粘度が０．０２Ｐａ・ｓ
（Ｃ−１１）Ｐｈ基含有率が５モル％、２５℃における粘度が５Ｐａ・ｓ【００７３】
（Ｃ−１０）及び（Ｃ−１３）
一般式（６）で表されるポリオルガノシロキサン。ｏは（Ｃ−１０）及び（Ｃ−１３）の粘度を満たす数。【００７４】
【化４０】
2018190012.tif 000042
（Ｃ−１０）２５℃における粘度が０．０５Ｐａ・ｓ
（Ｃ−１３）２５℃における粘度が１５Ｐａ・ｓ【００７５】
（Ｃ−１２）
一般式（７）で表されるポリオルガノシロキサン。ｏ１及びｏ２は（Ｃ−１２）の粘度及びＰｈ基含有率を満たす数。【００７６】
【化４１】
2018190012.tif 000043
（Ｃ−１２）Ｐｈ基含有率が５モル％、２５℃における粘度が５０Ｐａ・ｓ【００７７】
（Ｃ−１４）
流動パラフィン  鹿１級（関東化学株式会社製）【００７８】
［（Ｄ）成分］
触媒として、白金−ビニルシロキサン錯体【００７９】
［（Ｅ）成分］
トルエンとヘキサンの重量比１：１混合溶剤【００８０】
［任意成分］
ポットライフ延長剤として、３−メチル−１−ブチン−３−オール【００８１】
＜実施例１〜１０、比較例１〜１１＞
上記に示す（Ａ）〜（Ｅ）成分及び任意成分を原料として使用し、以下の手順で塗工用のシリコーン組成物を調製した。
（Ａ）、（Ｂ）、（Ｃ）成分を、表の配合比に従いフラスコに取り、（Ｅ）３，２００質量部、任意成分３質量部を添加し、撹拌して溶解した。
得られた溶液に、（Ｄ）成分を（Ａ）成分に対して白金質量換算で１００ｐｐｍになるよう添加し、撹拌混合することで塗工用のシリコーン組成物を得た。この組成物を用いて後述の方法で塗工品を作製し評価した。【００８２】
＜評価＞
各例の剥離剤について、硬化性、剥離に要する力（以下、「剥離強度」という。）、残留接着率を以下の方法により評価又は測定した。結果を表１〜３に示す。【００８３】
［硬化性（効果直後の密着性）］
得られた組成物を、厚さ３８μｍのＰＥＴフィルムに、バーコーターを用いて塗布し、１２０℃の熱風式乾燥機中で１分間加熱して剥離層を形成した。この際、塗工量は、固形分で０．２ｇ／ｍ2とした。次いで、その剥離層を、指で１０回擦った後、くもり及び脱落の有無を目視により観察し、以下の基準で評価した。
Ａ：くもり及び脱落は見られなかった。
Ｂ：わずかにくもり及び脱落が見られた。
Ｃ：くもり又は脱落が見られた。【００８４】
［剥離強度］
・低速剥離試験
上記硬化性評価と同様にして剥離層を形成し、ＦＩＮＡＴ法に準拠し以下手順で評価した。
剥離層の表面に幅２５ｍｍ粘着テープ（Ｔｅｓａ７４７５テープ、Ｔｅｓａ  Ｔａｐｅ．Ｉｎｃ製商品名）を貼り、２５℃の乾燥機中７０ｇ／ｃｍ2の荷重をかけ２０時間加熱処理した。３０分ほど空冷した後、引張試験機（株式会社島津製作所製  ＡＧＳ−５０Ｇ型）を用いて１８０゜の角度、剥離速度０．３ｍ／分でＴｅｓａ７４７５テープを引張り、剥離させるのに要する力（Ｎ／２５ｍｍ）を測定した。【００８５】
・高速剥離試験
上記低速剥離試験と同様にし、ＦＩＮＡＴ法に準拠し以下手順で評価した。
剥離層の表面に幅２５ｍｍ粘着テープ（Ｔｅｓａ７４７５テープ、Ｔｅｓａ  Ｔａｐｅ．Ｉｎｃ製商品名）を貼り、２５℃の乾燥機中７０ｇ／ｃｍ2の荷重をかけ２０時間加熱処理した。３０分ほど空冷した後、引張試験機（テスター産業株式会社製高速剥離試験機）を用いて１８０゜の角度、剥離速度６０ｍ／分でＴｅｓａ７４７５テープを引張り、剥離させるのに要する力（Ｎ／２５ｍｍ）を測定した。【００８６】
［残留接着率］
・Ｔｅｓａ７４７５テープ
上記硬化性評価と同様にして剥離層を形成し、剥離層の表面に幅２５ｍｍ粘着テープ（Ｔｅｓａ７４７５テープ、Ｔｅｓａ  Ｔａｐｅ．Ｉｎｃ製商品名）を貼り、２５℃の乾燥機中７０ｇ／ｃｍ2の荷重をかけ２０時間加熱処理した。その後、剥離層から幅２５ｍｍ粘着テープを剥がし、その幅２５ｍｍ粘着テープをステンレス板に貼り付けた。次いで、引張試験機（株式会社島津製作所製  ＡＧＳ−５０Ｇ型）を用いて、ステンレス板から幅２５ｍｍ粘着テープを剥離し、剥離強度Ｘを測定した。
また、剥離層に貼り合せていない幅２５ｍｍ粘着テープをステンレス板に貼り付け、引張試験機を用いて、ステンレス板から幅２５ｍｍ粘着テープを剥離し、剥離強度Ｙを測定した。
そして、（剥離強度Ｘ／剥離強度Ｙ）×１００（％）の式より、残留接着率を求めた。
残留接着率が高い程、剥離層の剥離性に優れ、剥離層に貼り合せることによる幅２５ｍｍ粘着テープの接着力低下が抑制、すなわち皮膜からのブリードアウトが抑制されていることを示す。【００８７】
・ニットー３１Ｂ
上記硬化性評価と同様にして剥離層を形成し、剥離層の表面にポリエステル粘着テープ（ニットー３１Ｂ、日東電工株式会社製商品名）を載せ、次いで、その粘着テープの上に１，９７６Ｐａの荷重を載せて、剥離層にポリエステル粘着テープを貼り合せた。その後、７０℃で２０時間加熱処理してから、剥離層からポリエステル粘着テープを剥がし、そのポリエステル粘着テープをステンレス板に貼り付けた。次いで、引張試験機（株式会社島津製作所製  ＡＧＳ−５０Ｇ型）を用いて、ステンレス板からポリエステル粘着テープを剥離し、剥離強度Ｘを測定した。
また、剥離層に貼り合せていないポリエステル粘着テープをステンレス板に貼り付け、引張試験機を用いて、ステンレス板からポリエステル粘着テープを剥離し、剥離強度Ｙを測定した。
そして、（剥離強度Ｘ／剥離強度Ｙ）×１００（％）の式より、残留接着率を求めた。
残留接着率が高い程、剥離層の剥離性に優れ、剥離層に貼り合せることによるポリエステル粘着テープの接着力低下が抑制、すなわち皮膜からのシリコーン移行が抑制されていることを示す。【００８８】
【表１】
2018190012.tif 000044
【００８９】
【表２】
2018190012.tif 000045
【００９０】
【表３】
2018190012.tif 000046
【００９１】
評価の結果、２５℃の粘度が０．００１〜４Ｐａ・ｓのポリオルガノシロキサンを配合することにより、シリコーンの移行量増加及び残留接着率の低下を抑制しつつ、低速剥離速度域及び高速剥離速度域の剥離力を同時に小さくすることが可能であると示された。
【手続補正書】
【提出日】令和1年11月21日(2019.11.21)
【手続補正１】
【補正対象書類名】明細書
【補正対象項目名】００５９
【補正方法】変更
【補正の内容】
【００５９】
その他の任意成分としては、例えば、ポットライフ延長剤として、各種有機窒素化合物、有機リン化合物、アセチレン系化合物、オキシム化合物、有機クロロ化合物等が公知のものとして使用できる。例えば、３−メチル−１−ブチン−３−オール、３，５−ジメチル−１−ヘキシン−３−オール、３−メチル−１−ペンチン−３−オール、フェニルブチノール等のアセチレン系アルコール、３−メチル−３−１−ペンテン−１−イン、３，５−ジメチル−１−ヘキシン−３−イン等のアセチレン系化合物、これらのアセチレン系化合物とアルコキシシラン又はシロキサンあるいはハイドロジェンシランとの反応物、テトラメチルビニルシロキサン環状体等のビニルシロキサン、ベンゾトリアゾール等の有機窒素化合物及びその他の有機リン化合物、オキシム化合物、有機クロロ化合物等が挙げられる。
【手続補正２】
【補正対象書類名】明細書
【補正対象項目名】００８３
【補正方法】変更
【補正の内容】
【００８３】
［硬化性（硬化直後の密着性）］
得られた組成物を、厚さ３８μｍのＰＥＴフィルムに、バーコーターを用いて塗布し、１２０℃の熱風式乾燥機中で１分間加熱して剥離層を形成した。この際、塗工量は、固形分で０．２ｇ／ｍ2とした。次いで、その剥離層を、指で１０回擦った後、くもり及び脱落の有無を目視により観察し、以下の基準で評価した。
Ａ：くもり及び脱落は見られなかった。
Ｂ：わずかにくもり及び脱落が見られた。
Ｃ：くもり又は脱落が見られた。
【国際調査報告】
2018190012.tif 000049
2018190012.tif 000050
2018190012.tif 000051
2018190012.tif 000052